(57)【特許請求の範囲】
【請求項１】
分散媒にＩＴＯ粒子を分散させてなり、チタンカップリング剤、及びオキサゾリン基を有しかつ三次元架橋が可能なアクリル樹脂を含むことを特徴とするＩＴＯインク。
【請求項２】
前記チタンカップリング剤が、塩を含まないものである請求項１記載のＩＴＯインク。
【請求項３】
前記チタンカップリング剤が、アルコキシド、キレート又はアシレートからなる請求項２記載のＩＴＯインク。
【請求項４】
２５℃における粘度が１〜１５０ｍＰａｓであり、ＩＴＯ粒子の一次粒子の平均粒径が５〜４０ｎｍであり、インクジェット印刷に用いられる請求項１ないし３のいずれかに記載のＩＴＯインク。
【請求項５】
請求項１ないし４のいずれかに記載のＩＴＯインクを用いて導電膜を製造する方法であって、該ＩＴＯインクの塗膜を形成し、該塗膜を１００〜３５０℃で焼成することを特徴とする導電膜の製造方法。
【発明の詳細な説明】
【技術分野】
【０００１】
本発明は、ＩＴＯ（錫ドープ酸化インジウム）インクに関する。
【背景技術】
【０００２】
ガラス基板上に透明導電膜を形成する方法として、スパッタリング法が知られている。この方法には、ＩＴＯターゲットの表面に磁界を印加してプラズマを安定化させるマグネトロンスパッタリング法や、反応性ガスを基板近傍に供給して成膜組成を制御する反応性スパッタリング法などがある。スパッタリング法においては、真空ラインを必要とするため、設備投資額や維持コストが高くなる。また、原料であるＩＴＯターゲットから、最終的に透明導電膜として利用できるＩＴＯの割合は、概して４〜６％程度であり、歩留まりが著しく低く経済性に欠ける。さらに、スパッタリング法により透明導電性回路を形成するためには、レジスト塗布工程、エッチング工程、洗浄工程等が必要不可欠であり、それらの工程から排出されるエッチング液等の産業廃棄物の処理も必要となり、製造コストの増大のみならず、環境の面からも問題となっている。
【０００３】
スパッタリング法以外の透明導電膜の形成技術として、例えば透明導電性高分子を用いる技術が知られている。しかし、透明導電性高分子は、透明性は高いものの、比抵抗が約１０2〜約１０3のオーダーであり、抵抗が十分に低いとは言えない。
【０００４】
透明導電膜の別の形成技術として、特許文献１及び２に記載されているように、ＩＴＯ粒子をスラリーやインク状の組成物とし、これをスピンコートなどの塗布法により透明導電膜を形成する技術も知られている。また、本出願人は先に、スピンコートに代えて、インクジェット法によってＩＴＯ粒子を含むインクから透明導電膜を形成する技術を提案した（特許文献３参照）。しかし、透明導電膜の透明性と低抵抗の両立の要求は更に高まっている。
【０００５】
【特許文献１】特開平６−２３２５８６号公報
【特許文献２】特開平５−２７９５９７号公報
【特許文献３】特開２００６−１５２２０３号公報
【発明の開示】
【発明が解決しようとする課題】
【０００６】
従って本発明の目的は、前述した従来技術よりも各種の性能が更に向上したＩＴＯインクを提供することにある。
【課題を解決するための手段】
【０００７】
本発明は、分散媒にＩＴＯ粒子を分散させてなり、チタンカップリング剤、及びオキサゾリン基を有しかつ三次元架橋が可能なアクリル樹脂を含むことを特徴とするＩＴＯインクを提供するものである。
【０００８】
また本発明は、ＩＴＯインクを用いて導電膜を製造する方法であって、該ＩＴＯインクの塗膜を形成し、該塗膜を１００〜３５０℃で焼成することを特徴とする導電膜の製造方法を提供するものである。
【発明の効果】
【０００９】
本発明によれば、透明性が高く、また抵抗が低いとともに、表面硬度が高く、耐酸性に優れた透明導電膜をインクジェット法で容易に形成し得るＩＴＯインクが提供される。
【発明を実施するための最良の形態】
【００１０】
以下、本発明を、その好ましい実施形態に基づき説明する。本発明のインクは分散媒にＩＴＯ粒子を分散させてなるものである。インク中にはチタンカップリング剤、及び特定の構造を有するアクリル樹脂が含有されている。
【００１１】
ＩＴＯ（錫ドープ酸化インジウム）粉としては、当該技術分野において通常用いられているものと同様のものを特に制限なく用いることができる。ＩＴＯ粒子は、例えばインジウム塩及び錫塩を含む酸性水溶液にアルカリ水溶液を添加することにより共沈水酸化物を析出させ、洗浄し、固液分離した後、微還元性雰囲気下、３００〜１０００℃で該共沈水酸化物の一次焼成を行い、引き続き微還元性雰囲気又は不活性雰囲気下、６００〜１０００℃で二次焼成することで得ることができる。このような方法で製造されたＩＴＯ粒子は、その製造方法に起因して酸素欠損が生じている。この酸素欠損は、ＩＴＯナノ粒子の導電性を高めることに寄与している。
【００１２】
本発明のインクがインクジェット方式で使用されるものであることを考慮すると、本発明で用いられるＩＴＯ粒子は、一次粒子の平均粒径が微細であるほど、インクジェットのノズルの目詰まりを引き起こす可能性は低く、ファインピッチの微細回路の形成に適してくる。具体的には、一次粒子の平均粒径が１００ｎｍ以下であることが好ましく、特に好ましくは５〜４０ｎｍである。本発明において一次粒子の平均粒径とは、透過型電子顕微鏡で観察したときの、一視野中に含まれた最低２００個の粉粒の粒径を観察し、これらを積算し平均することにより求められる粒径を意味する。
【００１３】
ＩＴＯの一次粒子の平均粒径が小さいということは、該粒子が細かなものであるという根拠になる。しかし、微粒であってもインク中で粒子同士の凝集が進行し、二次構造体としての粒径が大きくなると、該インクから形成された導電膜の表面平滑性が低下する。また本発明のインクをインクジェット印刷方式等で使用した場合に、ノズルの目詰まりが起こるおそれがある。これらの観点から、インク中のＩＴＯ粒子の二次構造体としての凝集粒の最大粒子径を０．２μｍ以下とすることが好ましい。
【００１４】
ＩＴＯ粒子の形状に特に制限はない。例えば球状のＩＴＯ粒子を用いることができる。
【００１５】
インク中におけるＩＴＯ粒子の配合量は好ましくは１〜８０重量％、更に好ましくは５〜８０重量％である。ＩＴＯ粒子の配合量をこの範囲内とすることによって、該インクから形成された導電膜の表面平滑性を高くすることができ、また導電膜を十分に薄膜化することができる。
【００１６】
本発明のインクで用いられるチタンカップリング剤は、該インクから形成される塗膜と基板との密着性を向上させるために用いられる。また、チタンカップリング剤は、後述するアクリル樹脂の三次元架橋を促進させる架橋剤的な働きも有する。
【００１７】
チタンカップリング剤としては、上述の作用を有するものが好適に用いられる。特に、チタンカップリング剤は塩を含まないものであることが好ましい。塩を含まないチタンカップリング剤を用いることで、インク中におけるＩＴＯ粒子の分散性が阻害されにくくなるという利点がある。塩を含むチタンカップリング剤とは、例えばジヒドロキシビス（アンモニウムラクテート）チタニウム（Ｔｉ（ＯＨ）2（ＯＣ2Ｈ5ＣＯＯ-）2（ＮＨ4+）2）などのことである。
【００１８】
塩を含まないチタンカップリング剤の好適な例としては、チタンのアルコキシド、チタンのキレート、チタンのアシレートなどが挙げられる。これらは１種を単独で又は２種以上を組み合わせて用いることができる。
【００１９】
チタンのアルコキシドとしては、例えばＴｉ（ＯＲ）4（式中、Ｒは同一の又は異なるアルキル基を表す。）で示されるものが挙げられる。その具体例としては、テトライソプロピルチタネート、テトラｎ−ブチルチタネート、ブチルチタネートダイマー、テトラオクチルチタネート等が挙げられる。
【００２０】
チタンのキレートとしては、例えばＴｉ（ＯＲ）n（Ｘ）4-n（式中、Ｒは同一の又は異なるアルキル基を表し、Ｘはキレート配位子を表し、ｎは０〜３の整数を表す。）で示されるものが挙げられる。その具体例としては、チタンアセチルアセトナート（（Ｃ3Ｈ7Ｏ）2Ｔｉ（Ｃ5Ｈ7Ｏ2）2）、チタンオクチルグリコーレト（（Ｃ8Ｈ17Ｏ）2Ｔｉ（Ｃ8Ｈ17Ｏ2）2）、チタンテトラアセチルアセトナート（Ｔｉ（Ｃ5Ｈ7Ｏ2）4）、チタンエチルアセトアセテート（（Ｃ3Ｈ7Ｏ）2Ｔｉ（Ｃ6Ｈ9Ｏ3）2）等が挙げられる。
【００２１】
チタンのアシレートとしては、例えばＴｉ（ＯＲ1）n（ＯＣＯＲ2）4-n（式中、Ｒ1及びＲ2はアルキル基を示し、ｎは０〜３の整数を表す。）で示されるものが挙げられる。その具体例としては、ポリヒドロキシチタンステアレート等が挙げられる。
【００２２】
本発明において用いられるチタンカップリング剤は、インク中に含まれるＩＴＯ粒子の配合量との関係で配合量が決定される。具体的には、チタンカップリング剤／ＩＴＯ粒子の重量比が０．０１〜１．０、特に０．１〜０．５となるようにチタンカップリング剤が配合されることが好ましい。チタンカップリング剤の配合量をこの範囲とすることで、本発明のインクから形成される導電膜と基板との密着性が十分に高くなり、また該導電膜の表面平滑性が十分に高くなる。その上、該導電膜の導電性が十分に高くなる。ＩＴＯ粒子に対するチタンカップリング剤の重量比は上述の通りであるが、インク中でのチタンカップリング剤それ自体の濃度は、前記の重量比を満たすことを条件として、０．０１〜４０重量％、特に０．１〜４０重量％であることが好ましい。
【００２３】
本発明のインクで用いられるアクリル樹脂は、オキサゾリン基を有しかつ三次元架橋が可能なものである。このアクリル樹脂は、本発明のインクから形成される導電膜の表面硬度及び耐酸性を向上させるために用いられる。また、このアクリル樹脂は透明性が高いので、本発明のインクから形成される導電膜の透明性を向上させることにも寄与している。
【００２４】
前記のアクリル樹脂に含まれているオキサゾリン基は、以下の構造を有するものである。
【化１】
0005166844.tif 000002
【００２５】
オキサゾリン基を有するアクリル樹脂は、オキサゾリン基の開環によって三次元的に架橋する。本発明で用いられるアクリル樹脂は、本発明のインクに含まれる媒体の種類に応じて、水溶性又は油溶性のものが用いられる。そのようなアクリル樹脂としては、たとえば日本触媒から入手可能なオキサゾリン基含有アクリル樹脂である「エポクロス」（登録商標）などが挙げられる。
【００２６】
前記のアクリル樹脂は、インク中に含まれるＩＴＯ粒子の配合量との関係で配合量が決定される。具体的には、アクリル樹脂（固形分）／ＩＴＯ粒子の重量比が０．０１〜１．０、特に０．１〜０．５となるようにアクリル樹脂が配合されることが好ましい。アクリル樹脂の配合量をこの範囲とすることで、本発明のインクから形成される導電膜の表面硬度及び耐酸性が十分に高くなり、また該導電膜の透明性が十分に高くなる。ＩＴＯ粒子に対するアクリル樹脂の重量比は上述の通りであるが、インク中でのアクリル樹脂（固形分）それ自体の濃度は、前記の重量比を満たすことを条件として、０．０１〜４０重量％、特に０．１〜４０重量％であることが好ましい。
【００２７】
本発明のインクは、前述したＩＴＯ粒子を分散媒に分散させてなるものである。この分散媒としては、１種又は２種以上の有機溶剤を用いることができる。分散媒における主溶剤としては一価アルコール類やグリコール類が好適に用いられる。主溶剤とは、分散媒が２種以上の有機溶剤からなる場合、必ずしも比率が最も高い有機溶剤のことを意味するわけではない。
【００２８】
一価アルコール類としては、例えば１−ブタノール、１−ペンタノール、グリシドール、ベンジルアルコール、３−メチル−２−ブタノール、４−メチル−２−ペンタノール、２−メトキシエタノール、２−エトキシエタノール、２−ｎ−ブトキシエタノール、２−フェノキシエタノール、カルビトール、エチルカルビトール、ｎ−ブチルカルビトール、ジアセトンアルコールなどが挙げられる。中でも、常圧での沸点が１００℃以上で、かつ室温の常圧下で気化しづらいものが良く、１−ブタノール、１−ペンタノール、２−メトキシエタノール、２−エトキシエタノール、２−ｎ−ブトキシエタノール、２−フェノキシエタノール、ジアセトンアルコールを用いることがより好ましい。
【００２９】
グリコール類としては、例えばエチレングリコール、ジエチレングリコール、トリエチレングリコール、テトラエチレングリコール、プロピレングリコール、トリメチレングリコール、ジプロピレングリコール、トリプロピレングリコール、１，２−ブチレングリコール、１，３−ブチレングリコール、１，４−ブチレングリコール、ペンタメチレングリコール、へキシレングリコール等が挙げられる。これらは１種又は２種以上を組み合わせて用いることができる。中でも、常温（２０℃）での粘度が１００ｍＰａ・ｓｅｃ以下であるものが好ましい。粘度が高すぎる場合、インクジェットに適した粘度調整が困難となるからである。グリコール類としては、特にエチレングリコール、ジエチレングリコール、プロピレングリコール、１，４−ブチレングリコールを用いることが好ましく、とりわけエチレングリコールを用いることが好ましい。
【００３０】
主溶剤は本発明のインク中に好ましくは５〜８０重量％、更に好ましくは３５〜８０重量％配合される。
【００３１】
本発明のインクには、分散媒として、前述の主溶剤に加えて他の有機溶剤を含有させることができる。他の有機溶剤は、主として表面張力調整剤や、粘度調整剤としての働きを有する。表面張力調整剤や粘度調整剤としての働きを有する有機溶剤をインク中に含有させることで、本発明のインクの表面張力及び粘度がインクジェット印刷方式に適切な範囲となる。表面張力調整剤や粘度調整剤として用いられる有機溶剤は、主溶剤と相溶性があることが好ましい。
【００３２】
表面張力調整剤に関しては、その表面張力が１５〜４０ｍＮ／ｍであるものを用いることが好ましい。具体的には、１−ブタノール、１−ペンタノール、４−メチルー２−ペンタノール、２−エトキシエタノール、２−ｎ−ブトキシエタノール、ｎ―ブチルカルビトール等が挙げられる。これらのうち、２−ｎ−ブトキシエタノール等を用いると、ＩＴＯインクとしての長期間の品質安定性が維持されやすいので好ましい。なお、用いる表面張力調整剤の種類によっては、先に説明した主溶剤が表面張力調整剤を兼ねる場合がある。そのような場合には、主溶剤とは別途に表面張力調整剤を配合する必要はない。
【００３３】
粘度調整剤に関しては、それ自体の粘度が２５℃において０．６〜６０ｍＰａ・ｓｅｃであることが好ましい。具体的には粘度調整剤として炭素数２〜８のエーテルが用いられることが好ましい。そのようなエーテルとしては、例えば１，４−ジオキサン、γ−ブチロラクトン、ジ−ｎ−ブチルエーテル等が挙げられる。なお、用いる粘度調整剤の種類によっては、先に説明した主溶剤が粘度調整剤を兼ねる場合がある。そのような場合には、主溶剤とは別途に粘度調整剤を配合する必要はない。
【００３４】
表面張力調整剤及び粘度調整剤は、主溶剤の配合量との関係で配合量が決定される。具体的には、表面張力調整剤に関しては、表面張力調整剤／主溶剤の重量比が０．１〜１．２、特に０．１〜０．５となるように配合されることが好ましい。一方、粘度調整剤に関しては、粘度調整剤／主溶剤の重量比が０．１〜１．２、特に０．５〜１．２となるように配合されることが好ましい。表面張力調整剤及び粘度調整剤の配合量をこの範囲とすることで、本発明のインクをインクジェット印刷方式に適したものとすることができる。また、インク中でのＩＴＯ粒子の分散性を良好にすることができる。
【００３５】
主溶剤に対する表面張力調整剤の重量比は上述の通りであるが、インク中での表面張力調整剤それ自体の濃度は、前記の重量比を満たすことを条件として、好ましくは０．５〜５０重量％、更に好ましくは１０〜５０重量％とする。一方、インク中での粘度調整剤それ自体の濃度は、前記の重量比を満たすことを条件として、好ましくは０．５〜５０重量％、更に好ましくは１０〜５０重量％とする。
【００３６】
前述した主溶剤、表面張力調整剤及び粘度調整剤を含む分散媒全体の配合量は、インク全体に対して好ましくは２０〜９５重量％、更に好ましくは４０〜９０重量％とする。
【００３７】
上述の各成分を含む本発明のインクは、２５℃における表面張力が１５〜５０ｍＮ／ｍ、特に２５〜４５ｍＮ／ｍになっていることが好ましく、また２５℃における粘度が１〜１５０ｍＰａ・ｓｅｃ、特に１〜６０ｍＰａ・ｓｅｃになっていることが、インクジェット印刷法に適した表面張力及び粘度となる点から好ましい。
【００３８】
本発明のインクは例えば次の方法で調製することができる。まずＩＴＯ粒子と分散媒とを混合して母ＩＴＯスラリーを調製する。分散機を用いて母ＩＴＯスラリーの分散処理を行う。次いでメンブレンフィルタ等のろ過材を用いてＩＴＯの凝集粒子を除去する。このようにして得られたＩＴＯスラリーに、チタンカップリング剤及びアクリル樹脂、並びに必要に応じ表面張力調整剤及び粘度調整剤を配合し、十分に混合する。このようにして目的とするＩＴＯインクが得られる。
【００３９】
このようにして得られたインクを、ガラスをはじめとする各種基材の上に、インクジェット印刷方式やディスペンサー塗布方式によって塗布する。塗布によって形成された塗膜を焼成し、目的とする導電膜を得る。焼成の雰囲気に特に制限はなく、例えば大気下で焼成を行うことができる。また、場合によっては、窒素雰囲気下、アルゴン雰囲気下、水素−窒素混合雰囲気下などの不活性雰囲気下又は還元性雰囲気下で焼成を行うこともできる。いずれの雰囲気を用いる場合であっても、焼成時間は０．５〜２時間程度とすることが好ましい。
【００４０】
本発明のインクは、導電膜の製造において、塗膜の焼成温度を低くしても、得られる導電膜の表面硬度を高くすることができる点に特徴の一つを有する。具体的には、焼成温度を好ましくは１００〜３５０℃、更に好ましくは１００〜１５０℃とすることができる。このような低温で焼成が可能なことで、ガラス以外の透明な基板、例えばポリカーボネート樹脂などの耐熱温度が１３０〜１６０℃程度の熱可塑性樹脂からなる基板に導電膜を形成できるという利点がある。
【実施例】
【００４１】
以下、実施例により本発明を更に詳細に説明する。しかしながら本発明の範囲はかかる実施例に制限されない。
【００４２】
〔実施例１〕
（１）スラリーの調製
ＩＴＯ粉（三井金属鉱業株式会社製、一次粒子の平均径２０ｎｍ）５０ｇを、溶媒としてのエチレングリコール２００ｇに分散させ、母ＩＴＯスラリー２５０ｇを調製した。
【００４３】
（２）分散処理
母ＩＴＯスラリーを、ジルコニアビーズ（株式会社ニッカトー製、０．１ｍｍφ）をメディアとしたペイントシェーカー（浅田鉄鋼株式会社製）を用いて、３時間分散処理を行った。
【００４４】
（３）粗粒除去
得られたスラリー中に含有される粗い粒子を、メンブレンフィルタ（アドバンテック東洋株式会社製、孔径０．２μｍ）に通液することで除去し、粗粒を含まないＩＴＯスラリーを得た。
【００４５】
（４）導電性インクの調製
ＩＴＯスラリー１００ｇに、アクリル樹脂４．０ｇ（日本触媒社製、エポクロス（登録商標）ＷＳ５００（オキサゾリン基を有する三次元架橋が可能なアクリル樹脂））とチタンカップリング剤４．０ｇ（マツモトファインケミカル社製ＴＣ−１００（チタンアセチルアセトナート））を添加し、ペイントシェーカー（浅田鉄鋼株式会社製）にて混合して、導電性インクを得た。
【００４６】
（５）電極作製
導電性インクを、無アルカリガラス基板（日本電気硝子株式会社製ＯＡ−１０）上に、スピンコーター（ＭＩＫＡＳＡ社製）を用いて、１５００ｒｐｍで１０秒間の条件で成膜した。得られた塗膜を、大気下１５０℃で２時間加熱焼成して透明導電膜を得た。
【００４７】
〔実施例２〕
実施例１の「（５）電極作製」において、焼成温度を１２０℃とし、時間を１時間とすること以外は、実施例１と同様にして透明導電膜を得た。
【００４８】
〔比較例１〕
実施例２のアクリル樹脂ＷＳ５００に代えて、アクリル樹脂であるポリアクリル酸５０００（和光純薬社製）を用いること以外は、実施例２と同様の手法で導電性インクを調製し、透明導電膜を得た。ポリアクリル酸５０００は、オキサゾリン基を有していない。
【００４９】
〔比較例２〕
実施例２のアクリル樹脂ＷＳ５００に代えて、ビニル樹脂であるポリビニルピロリドンＫ３０（和光純薬社製）を用いること以外は、実施例２と同様の手法で導電性インクを調製し、透明導電膜を得た。
【００５０】
〔比較例３〕
実施例２のチタンカップリング剤ＴＣ１００に代えて、ジルコニアカップリング剤であるＺＢ１２５（マツモトファインケミカル社製）を用いること以外は、実施例２と同様の手法で導電性インクを調製し、透明導電膜を得た。
【００５１】
〔比較例４〕
実施例２のチタンカップリング剤ＴＣ１００に代えて、シランカップリング剤であるＫＢＭ４０３（信越シリコーン社製）を用いること以外は、実施例２と同様の手法で導電性インクを調製し、透明導電膜を得た。
【００５２】
〔比較例５〕
実施例２のアクリル樹脂ＷＳ５００を添加しないこと以外は、実施例２と同様の手法で導電性インクを調製し、透明導電膜を得た。
【００５３】
〔比較例６〕
実施例２のチタンカップリング剤ＴＣ１００を添加しないこと以外は、実施例２と同様の手法で導電性インクを調製し、透明導電膜を得た。
【００５４】
〔比較例７〕
実施例２のアクリル樹脂ＷＳ５００に代えて、ビニル樹脂であるポリビニルピロリドンＫ３０（和光純薬社製）を用い、かつチタンカップリング剤ＴＣ１００を添加しないこと以外は、実施例２と同様の手法で導電性インクを調製し、透明導電膜を得た。
【００５５】
〔比較例８〕
実施例２のチタンカップリング剤ＴＣ１００に代えて、ジルコニアカップリング剤であるＺＢ１２５（マツモトファインケミカル社製）を用い、かつアクリル樹脂ＷＳ５００を添加しないこと以外は、実施例２と同様の手法で導電性インクを調製し、透明導電膜を得た。
【００５６】
〔比較例９〕
実施例２のチタンカップリング剤ＴＣ１００及びアクリル樹脂ＷＳ５００を共に添加しないこと以外は、実施例２と同様の手法で導電性インクを調製し、透明導電膜を得た。
【００５７】
〔評価〕
実施例及び比較例で得られたインクについて、以下の方法で分散安定性の評価を行った。また、実施例及び比較例で得られた導電膜について、以下の方法で導電性、基板との密着性、透明性、表面硬度、耐酸性を評価した。それらの結果を、以下の表１に示す。
【００５８】
〔インクの分散安定性〕
インクを５日間５℃で冷蔵保存した後に、ＩＴＯ粒子の分散性の程度を目視で観察し、以下の基準で評価した。
○：沈殿物を生じない
×：沈殿物を生じる
【００５９】
〔導電膜の導電性〕
四探針抵抗測定機（三菱化学株式会社製ロレスタＧＰ）を用いて、導電膜の比抵抗を測定した。
【００６０】
〔導電膜の基板との密着性〕
ＪＩＳ  Ｋ  ５６００  パラグラフ５−６に準じ、クロスカット法により評価した。また、導電膜を、水中で１０分間超音波洗浄し、続いてアセトン中で１０分間超音波洗浄した後に、マイクロスコープ（キーエンス社製  ＶＨ−８０００）を用いて導電膜の剥離の有無を観察した。剥離が観察されない場合を「○」とし、剥離が観察された場合を「×」とした。
【００６１】
〔導電膜の透明性〕
分光光度計（日立計測器社製  Ｕ−４０００）を用いて波長４５０ｎｍの透過率を測定した。
【００６２】
〔導電膜の表面硬度〕
ＪＩＳ  Ｋ  ５６００に準じ、ひっかき硬度試験器（コーテック社製  ＫＴ−ＶＦ２３９１）にて評価した。
【００６３】
〔導電膜の耐酸性〕
導電膜を５重量％の蓚酸水溶液に１０分間浸漬させ、水洗と乾燥の後にマイクロスコープ（キーエンス社製  ＶＨ−８０００）を用いて導電膜の剥離の有無を観察した。また、走査型電子顕微鏡（ＦＥＩ  ＣＯＭＰＡＮＹ社製  ＦＥ−ＳＥＭ）を用いて膜質を観察した。剥離が観察されない場合を「○」とし、剥離が観察された場合を「×」とした。
【００６４】
【表１】
0005166844.tif 000003
【００６５】
表１に示す結果から明らかなように、実施例で得られたインクは、比較例で得られたインクに比べて、分散安定性が高く、また導電性、透明性、表面硬度及び耐酸性のすべての特性を満たしていることが判る。特に、実施例２の結果から明らかなように、塗膜の焼成温度を１２０℃という低い温度に設定しても、得られる導電膜の鉛筆硬度はＢとなり、実用上満足すべき表面硬度が得られることが判る。